(57)【要約】      （修正有）【課題】電磁波反射機能を確実に発揮しつつ、着心地感も良く、通気性も確保した電磁波反射性織物を提供する。【解決手段】経糸１２Ａ及び緯糸１２Ｂの少なくとも一方に、電磁波反射性を有し、所定の線径ｄ（μｍ）を有すると共に、所定のメッシュカウント（ＭＣ：１インチ当たりの本数）の合成樹脂撚糸が用いられた織物本体を備え、該合成樹脂撚糸は、銀イオンが含浸された合成樹脂製繊維を複数本撚って形成され、下記数式（１）で計算されるオープニングＯＰ（μｍ）及び線径ｄ（μｍ）に基づき下記数式（２）で計算される開口率ＯＲが、１５乃至８０（％）の範囲内で、織物本体１２による周波数７００ＭＨｚ乃至１ＧＨｚの周波数帯の電波の電界遮蔽率が、−５０ｄＢ乃至−５５ｄＢの範囲内に設定されていることを特徴とする電磁波反射性織物１０。（数１）ＯＰ＝２５４００÷ＭＣ−ｄ（数２）ＯＲ＝｛ＯＰ÷（ＯＰ＋ｄ）｝2×１００【選択図】図１
2020020079.tif 000002
【特許請求の範囲】
【請求項１】
経糸及び緯糸を織って形成された織物本体であって、前記経糸及び緯糸の少なくとも一方に、電磁波反射性を有し、所定の線径ｄ（μｍ）を有すると共に、所定のメッシュカウント（ＭＣ：１インチ当たりの本数）の合成樹脂撚糸が用いられた織物本体を備え、
前記電磁波反射性を有する合成樹脂撚糸は、銀イオンが含浸された合成樹脂製繊維を複数本撚って形成され、
前記織物本体の、下記数式（１）で計算されるオープニングＯＰ（μｍ）及び前記線径ｄ（μｍ）に基づき下記数式（２）で計算される開口率ＯＲが、１５乃至８０（％）の範囲内に設定され、
前記織物本体による周波数７００ＭＨｚ乃至１ＧＨｚの周波数帯の電波の電界遮蔽率が、−５０ｄＢ乃至−５５ｄＢの範囲内に設定されていることを特徴とする電磁波反射性織物。
【数１】
2020020079.tif 000011
【数２】
2020020079.tif 000012
【請求項２】
前記銀イオンが含浸された合成樹脂製繊維の太さは、１．５デニール乃至３．５デニールの範囲内に設定されることを特徴とする請求項１に記載の電磁波反射性織物。
【請求項３】
前記銀イオンが含浸された合成樹脂製繊維の太さは、好ましくは、１．８デニール乃至２．１デニールの範囲内に設定されることを特徴とする請求項２に記載の電磁波反射性織物。
【請求項４】
前記織物本体において、前記経糸及び緯糸の一方に、電磁波反射性を有する合成樹脂製繊維が用いられることを特徴とする請求項１に記載の電磁波反射性織物。
【請求項５】
前記織物本体において、前記経糸及び緯糸の各々に、電磁波反射性を有する合成樹脂製撚糸が用いられることを特徴とする請求項１に記載の電磁波反射性織物。
【請求項６】
前記電磁波反射性を有する合成樹脂製撚糸を構成する合成樹脂製繊維が、ナイロン製であることを特徴とする請求項４又は５に記載の電磁波反射性織物。
【請求項７】
前記ナイロン製の合成樹脂製繊維は、銀イオン水溶液中に浸漬された状態で、前記銀イオンが芯まで含浸されていることを特徴とする請求項６に記載の電磁波反射性織物。
【請求項８】
前記合成樹脂製撚糸は、銀イオンが含浸された合成樹脂製繊維が２０本乃至４５本の範囲で撚られて形成されていることを特徴とする請求項１に記載の電磁波反射性織物。
【請求項９】
前記合成樹脂製撚糸は、好ましくは、銀イオンが含浸された合成樹脂製繊維が２４本乃至３６本の範囲で撚られて形成されていることを特徴とする請求項８に記載の電磁波反射性織物。
【請求項１０】
前記織物本体の開口率ＯＲは、好ましくは、２０乃至６０の範囲内に設定されていることを特徴とする請求項１に記載の電磁波反射性織物。
【請求項１１】
前記織物本体による周波数７００ＭＨｚ乃至１ＧＨｚの周波数帯の電磁波の電界遮蔽率が、好ましくは、−５２ｄＢ乃至−５５ｄＢの範囲内に設定されていることを特徴とする請求項１に記載の電磁波反射性織物。
【請求項１２】
前記織物本体による周波数１ＧＨｚ乃至８ＧＨｚの周波数帯の電磁波の電磁界遮蔽率が、−４７ｄＢ乃至−５３ｄＢの範囲内に設定されていることを特徴とする請求項１に記載の電磁波反射性織物。
【請求項１３】
前記織物本体による周波数７００ＭＨｚ乃至１ＧＨｚの周波数帯の電磁波の磁界遮蔽率が、−３２ｄＢ乃至−３４ｄＢの範囲内に設定されていることを特徴とする請求項１に記載の電磁波反射性織物。
【発明の詳細な説明】
【発明の詳細な説明】
【技術分野】
【０００１】    この発明は、これを身に着けることにより、携帯電話、スマートフォン、タブレット等の携帯端末又は電気・電子信号の受発信機能を有する電子機器における信号の受発信の際に放出される電磁波、若しくは、家庭用又は産業用の電気製品・電気機器類の回路基板又は電源又は電源ラインから放出される電磁波を反射して、人体への影響を可及的に抑制することの出来る電磁波反射性織物に関するものである。
【背景技術】
【０００２】  近年、日本に限らず世界中においては、携帯電話、スマートフォン、タブレット等の携帯端末が爆発的に普及し、また、企業や家庭内において、電気・電子信号の受発信機能を有する電子機器としてのパソコンも広く普及して、ネット社会が確実に到来し、所謂「便利な社会」が会社内に留まらず、家庭内においても達成されてきているものである。【０００３】  このような「便利な社会」は、文字通り便利なものであり、より広く普及されることが望まれるところではあるが、携帯端末や通信機能のあるパソコンを用いる際において、信号の受発信時に好むと好まざるとに拘わらず、電磁波が発信されることになる。この電磁波が人体に及ぼす悪影響に関しては、種々報道、出版されて広く知られているところであるが、電磁波を発信する機器の爆発的な普及の陰で、これの人体への悪影響は、殆ど省みられていない状況にある。【０００４】  この電磁波は、有線・無線に拘わりなく、電子信号の受発信時に不可避に発生するものであり、この電磁波の人体への悪影響を排除するためには、このような電子信号の受発信をする機器を「設けない」・「持たない」ことで解決できるものではあるが、これでは便利な社会を全面的に否定することとなり、これは叶わぬ夢と言わざるを得ない。【０００５】  そこで、本願出願人と同一出願人により、特許文献１に示す「全天候型電波反射吸収体及びその組込構造体」が提案され、電磁波（電波）を反射吸収して人体への影響を防止する技術として実用に供されている。
【先行技術文献】
【特許文献】
【０００６】
【特許文献１】特許第４０８７４３８公報
【０００７】  特に、この特許文献１に記載の技術が適用された例えばエプロンを妊婦に掛けてお腹の前を覆うように用いることにより、電磁波（電波）はこの電波反射吸収体に入射する際に、吸収層により吸収されて減衰し、アルミホイル等の反射層で反射されて透過せず、更に、反射されて出射する際に、再び吸収層を通ってここで再吸収されて更に減衰されることになる。このように、電子機器類から放出された電磁波（電波）は、この電波反射吸収体により身体への入射が効果的に防止されると共に、効率的に減衰されることとなり、このようにして、身体への悪影響、例えば妊婦のお腹の中の胎児への電磁波の入射を可及的に抑止することが出来る優れた効果を奏することが出来るものである。
【発明の概要】
【発明が解決しようとする課題】
【０００８】  このように、特許文献１に記載の技術は、優れた効果を奏することができるものであるが、一方で、その当時の技術においては、電磁波を吸収する素材としては、カーボン粒子が分散されたウレタンフォームを用いることが具体的に採用されており、携帯端末等の高周波帯域の電磁波を効率的に吸収するためには、どうしても厚くならざるを得ず、装着時に体にフィットせず隙間が出来てそこから電磁波が侵入する余地が出ると共に、反射層は上述したようにアルミホイルが用いられているので、通気性が無く、体に装着する（掛ける）用品としては、着心地感も悪く、通気性も無く、使い勝手の悪いものであり、改善が強く要望されていた。【０００９】  この発明は、上記事情に鑑みなされたもので、電磁波反射機能を確実に発揮しつつ、着心地感も良く、通気性も確保して、使い勝手の向上した電磁波反射性織物を提供することを主たる目的とする。
【課題を解決するための手段】
【００１０】  上記目的を達成するため、この発明に係わる電磁波反射性織物は、請求項１の記載によれば、経糸及び緯糸を織って形成された織物本体であって、前記経糸及び緯糸の少なくとも一方に、電磁波反射性を有し、所定の線径ｄ（μｍ）を有すると共に、所定のメッシュカウント（ＭＣ：１インチ当たりの本数）の合成樹脂撚糸が用いられた織物本体を備え、前記電磁波反射性を有する合成樹脂撚糸は、銀イオンが含浸された合成樹脂製繊維を複数本撚って形成され、前記織物本体の、下記数式（１）で計算されるオープニングＯＰ（μｍ）及び前記線径ｄ（μｍ）に基づき下記数式（２）で計算される開口率ＯＲが、１５乃至８０（％）の範囲内に設定され、前記織物本体による周波数７００ＭＨｚ乃至１ＧＨｚの周波数帯の電波の電界遮蔽率が、−５０ｄＢ乃至−５５ｄＢの範囲内に設定されていることを特徴としている。
【数１】
2020020079.tif 000003
【数２】
2020020079.tif 000004
【００１１】  このように請求項１に記載の電磁波反射性織物は構成されており、この発明においては、先ず、電磁波吸収層を設けず、織物の生地のみで反射機能を発揮するようにしているので、着心地感は改善され、また、織物本体の開口率を１５乃至８０％の範囲内に設定したので、通気性も確保することが出来る効果を奏することができるものである。また、織物本体を構成する経糸及び緯糸の少なくとも一方に、電磁波反射性を有した合成樹脂撚糸が用いられ、この合成樹脂撚糸は、銀イオンが含浸された合成樹脂製繊維を複数本撚って形成されるようにしているので、上記した開口率がある状態でも、電磁波反射機能を充分に発揮することが出来るものである。【００１２】  また、この発明に係わる電磁波反射性織物は、請求項２の記載によれば、前記銀イオンが含浸された合成樹脂製繊維の太さは、１．５デニール乃至３．５デニールの範囲内に設定されることを特徴としている。【００１３】  このように請求項２に記載の電磁波反射性織物は構成されているので、織物本体を構成する合成樹脂製繊維は非常に細く、この結果、織物本体はしなやかで、軽やかな素材として、体にフィットする着心地感を得ることが出来るものである。【００１４】  また、この発明に係わる電磁波反射性織物は、請求項３の記載によれば、前記銀イオンが含浸された合成樹脂製繊維の太さは、好ましくは、１．８デニール乃至２．１デニールの範囲内に設定されることを特徴としている。【００１５】  このように請求項３に記載の電磁波反射性織物は構成されているので、更に、この織物の体へのフィット感が確実に達成される効果が奏せられることになる。【００１６】  また、この発明に係わる電磁波反射性織物は、請求項４の記載によれば、前記織物本体において、前記経糸及び緯糸の一方に、電磁波反射性を有する合成樹脂製繊維が用いられることを特徴としている。【００１７】  このように請求項４に記載の電磁波反射性織物は構成されているので、比較的安価にこの織物を提供することが出来る効果を奏することができることになる。
また、この発明に係わる電磁波反射性織物は、請求項５の記載によれば、前記織物本体において、前記経糸及び緯糸の各々に、電磁波反射性を有する合成樹脂製撚糸が用いられることを特徴としている。【００１８】  このように請求項５に記載の電磁波反射性織物は構成されているので、確実に電磁波反射機能を発揮することが出来る効果を奏することができることになる。【００１９】  また、この発明に係わる電磁波反射性織物は、請求項６の記載によれば、前記電磁波反射性を有する合成樹脂製撚糸を構成する合成樹脂製繊維が、ナイロン製であることを特徴としている。【００２０】  このように請求項６に記載の電磁波反射性織物は構成されているので、織物本体を軽くすることが出来る効果を奏することができることになる。
する請求項４又は５に記載の電磁波反射性織物。【００２１】  また、この発明に係わる電磁波反射性織物は、請求項７の記載によれば、前記ナイロン製の合成樹脂製繊維は、銀イオン水溶液中に浸漬された状態で、前記銀イオンが芯まで含浸されていることを特徴としている。【００２２】  このように請求項７に記載の電磁波反射性織物は構成されているので、銀イオンがナイロン製の合成樹脂製繊維の芯まで含浸して、電磁波反射機能を確実に奏することが出来ることになる。【００２３】  また、この発明に係わる電磁波反射性織物は、請求項８の記載によれば、前記合成樹脂製撚糸は、銀イオンが含浸された合成樹脂製繊維が２０本乃至４５本の範囲で撚られて形成されていることを特徴としている。【００２４】  このように請求項８に記載の電磁波反射性織物は構成されているので、合成樹脂製撚糸の強度を充分に担保することが出来る効果を奏することができることになる。【００２５】  また、この発明に係わる電磁波反射性織物は、請求項９の記載によれば、前記合成樹脂製撚糸は、好ましくは、銀イオンが含浸された合成樹脂製繊維が２４本乃至３６本の範囲で撚られて形成されていることを特徴としている。【００２６】  このように請求項９に記載の電磁波反射性織物は構成されているので、合成樹脂製撚糸の強度をより充分に担保することが出来る効果を奏することができることになる。【００２７】  また、この発明に係わる電磁波反射性織物は、請求項１０の記載によれば、前記織物本体の開口率ＯＲは、好ましくは、２０乃至６０の範囲内に設定されていることを特徴としている。【００２８】  このように請求項１０に記載の電磁波反射性織物は構成されているので、織物本体の通気性を、更に確実に達成することが出来る効果を奏することができることになる。【００２９】  また、この発明に係わる電磁波反射性織物は、請求項１１の記載によれば、前記織物本体による周波数７００ＭＨｚ乃至１ＧＨｚの周波数帯の電波の電界遮蔽率が、好ましくは、−５２ｄＢ乃至−５５ｄＢの範囲内に設定されていることを特徴としている。【００３０】  このように請求項１１に記載の電磁波反射性織物は構成されているので、電波の電界をも遮蔽することが出来る効果を奏することができることになる。【００３１】  また、この発明に係わる電磁波反射性織物は、請求項１２の記載によれば、前記織物本体による周波数１ＧＨｚ乃至８ＧＨｚの周波数帯の電波の電磁界遮蔽率が、−４７ｄＢ乃至−５３ｄＢの範囲内に設定されていることを特徴としている。【００３２】  このように請求項１２に記載の電磁波反射性織物は構成されているので、電磁波の電磁界をも遮蔽することが出来る効果を更に確実に奏することができることになる。【００３３】  また、この発明に係わる電磁波反射性織物は、請求項１３の記載によれば、前記織物本体による周波数７００ＭＨｚ乃至１ＧＨｚの周波数帯の電磁波の磁界遮蔽率が、−３２ｄＢ乃至−３４ｄＢの範囲内に設定されていることを特徴としている。【００３４】  このように請求項１３に記載の電磁波反射性織物は構成されているので、電磁波の磁界をも遮蔽することが出来る効果を奏することができることになる。
【発明の効果】
【００３５】  上述したように、この発明によれば、電磁波反射機能を確実に発揮しつつ、着心地感も良く、通気性も確保して、使い勝手の向上した電磁波反射性織物が提供されることになる。
【図面の簡単な説明】
【００３６】
【図１】  この発明に係わる電磁波反射性織物の好ましい実施形態の全体構成を、一部拡大した状態で概略的に示す図である。
【図２】  図１に示す電磁波反射性織物をストールに適用した場合の装着状態を写真画像で示す図である。
【図３】  この実施例の電磁波反射性織物の構造を概略的に示す図である。
【図４】  この実施例の電磁波反射性織物の開口率と電磁波の遮蔽率との相関状態を示す線図である。
【発明を実施するための形態】
【００３７】  以下、この発明に係わる電磁波反射性織物の好ましい実施形態を図１乃至図７を参照して詳細に説明する。
【００３８】  先ず、図１に示すように、この実施例の電磁波反射性織物１０は、経糸１２Ａ及び緯糸１２Ｂを織って形成された織物本体１２と、この織物本体１２の全周に渡りかがり縫いされた周縁部１４とを備え、この実施例においては人間の首に巻かれて装着されるストールとして用いられるサイズ、具体的には、７５ｃｍ×２００ｃｍの長方形サイズに形成されている。尚、この実施例における適用としてのストールは、あくまでもその用途及びサイズを示す一例であって、ネッカチーフやマフラーやショールとして用いられる用途及びサイズであっても良いし、また、ハンカチやポケットチーフとして用いられる用途及びサイズであっても良いことは、言うまでも無い。
【００３９】  また、織物本体１２の全周にわたりバイアステープ等を縫い付けて補強することも可能であり、更に、フリル等の縁飾りを取り付けても良いものであるが、この発明の要旨とは無関係であるので、これ以上の説明は省略する。
【００４０】  この織物本体１２を構成する経糸１２Ａは、銀イオンが芯まで含浸されたナイロン繊維を、この実施例においては３６本を撚り合せて作られたナイロン製撚糸から構成されている。一方、この織物本体１２を構成する緯糸１２Ｂは、ポリエステル繊維を同様に３６本撚り合せて作られたプリエステル製撚糸から構成されている。ここで、この織物本体１２は、これを構成する経糸１２Ａとして、銀イオンが含浸されたナイロン繊維を備えるように構成されているので、後の詳細に説明するが、全体として、電磁波反射性を有するもの、体に対する電磁波の悪影響を可及的に抑止することが出来るものである。
【００４１】  具体的には、図２に写真画像として示すように、この織物１０としてのストールを首に緩く巻き付け、両端を体の前方に垂らした状態とすることにより、体の胸がこの電磁波反射性織物としてのストール１０で覆われ、特に、心臓の前方が、このストール１０で覆われることとなる。この結果、ストール１０により電磁波が心臓に入射するのを阻止して、心臓を電磁波の悪影響から抑止することが出来ることになる。また、ストール１０の両端が、図示するように、お腹の周辺を覆うことが出来、仮にこのストール１０の装着者が妊婦である場合に、お腹の胎児に電磁波が入射するのを防止して、胎児に対する電磁波の悪影響を抑止することが出来ることになる。
【００４２】  特に、従前の電磁波吸収反射材を用いたエプロン等においては、家庭内や仕事場で、このエプロンを装着してＰＣ等から放出される電磁波から身を守ることは出来ていたが、このエプロンを着用したまま、外出することは憚られる状況であり、外出時の着用は殆どされていなかった。これに対して、この実施例では、ストール１０という身に付ける用品を、電磁波反射性織物から構成するようにしているので、この電磁波反射性を有するストール１０を巻きつけたままの状態で外出することに違和感がなくなり、電磁波から身を守る効果を、外出時でも達成することが出来るもという、特有の効果を奏する事ができるものである。
【００４３】  ここで、この実施例においては、織物本体１２を構成する経糸１２Ａと緯糸１２Ｂとは、共に、７０デニール（線径ｄとしては、９３．２μｍ）の太さのものが用いられており、両者の配合比率は、４６対５４となるように設定されている。また、織物本体１２のメッシュカウント（ＭＣ：１インチ当たりの本数）としては、この実施例においては、７２本に設定されている。
【００４４】  また、経糸１２Ａを構成する電磁波反射性を備えたナイロン製撚糸は、銀イオンが含浸されたナイロン繊維を複数本、この実施例では、３６本を撚って形成されており、各ナイロン繊維は、１．９４デニール（線径としては、１５．５μｍ）の太さのものが採用されている。尚、この実施例で用いられる経糸１２Ａとしてのナイロン製撚糸は、株式会社日本新素材（兵庫県神戸市）が製造している銀イオン繊維（シルベルンＺＡＧ（登録商標）銀イオン繊維）を当該製造会社の許可を得て電磁波反射性織物として用いるものであり、その銀イオン繊維の製法及び詳細仕様はノウハウに係わるものであるので、ここでの開示は差し控える。
【００４５】  以上のように構成される織物本体１２の電磁波反射性を測定したので、その測定結果を以下に説明する。
【００４６】  この電磁波反射性、即ち、シールド効果に関しては、一般社団法人  ＫＥＣ関西電子工業振興センター（京都府相楽郡）の試験事業部において、平成２９年９月７日に実施されたシールド効果確認試験の試験結果（成績書番号：Ａ−０１９−１７−４）によるものである。このシールド試験においては、ＫＥＣ法  試験手順書番号：２９６−ＰＫＥＣ−０１−Ｒ３（２０１６／０１／２５）に基づく試験方法に基づき、本願出願人より提供された上記織物１０のサンプル品に対して、同社シールド材試験室において実施されたものである。尚、このシールド効果は、電界及び磁界に関しては、１００ＫＨｚ〜１，０００ＭＨｚの周波数帯域で、上述のＫＥＣ法に基づき測定されたものである。
【００４７】  この実施例の電磁波反射性織物１０の電磁波反射性能、即ち、シールド性能を示す電界値及び磁界値の測定結果は、夫々、以下の表１及び表２に示す通りである。
【００４８】
【表１】
2020020079.tif 000005
【００４９】
【表２】
2020020079.tif 000006
【００５０】  ここで、携帯電話・スマートフォン・タブレット等の携帯端末及び無線ＬＡＮで使用されている周波数帯域である７００ＭＨｚ〜１，０００ＭＨｚ（１ＧＨｚ）に着目すれば、電界のシールド性能は、−５２ｄＢ〜−５５ｄＢのシールド率となり、これを遮蔽率に換算すれば、９９．７５％〜９８．００％という高い値を示していることが判明した。また、磁界のシールド性能に関しても、−３２ｄＢ〜−３４ｄＢのシールド率となり、これを遮蔽率に換算すれば、９４．７９％〜９９．８２％というこれも高い値を示していることが判明した。
【００５１】  ここで、この実施例の電磁波反射性織物１０のシールド性能は、従来の銀イオン繊維を用いた織物のシールド性能が−２０ｄＢ〜−４０ｄＢであることと比較して、極めて高い値を示しているものである。尚、従来の銀イオン繊維は、この実施例の銀イオンとその構造上根本的に異なるのは、この実施例の電磁波反射性織物１０の電磁波反射性撚糸を構成する銀イオン繊維が、銀イオンが含浸された合成繊維であるのに対して、他社の銀繊維は、銀イオンコーティングされた繊維である点である。
【００５２】  即ち、従来の銀イオン繊維は、合成繊維と、この合成繊維の外周に銀イオン液がコーティングされた銀イオンコーティング層とを備える構造であるのに対し、この実施例の銀イオン繊維は、合成樹脂に銀イオンが芯まで含浸されたものであり、具体的には、銀イオンが含浸された合成繊維そのものである点で、根本的に異なる構造となっている。
【００５３】  この構造の相違は、全く異なる効果を奏する事が出来るものであり、より具体的には、従来の銀イオン繊維において電磁波反射性を担保する銀イオンコーティング層の厚さが、銀イオン液を例えばスプレー塗布によりコーティング層を設ける製造方法においては、コーティング層の厚さは２μｍ〜４μｍ程度となっており、この程度の厚さでは、充分な電磁波反射性を発揮することが出来ず、実際の結果として、上述したように、シールド効果として−２０ｄＢ〜−４０ｄＢ程度の値しか達成できていないものである。
【００５４】  この従来技術に対して、この実施例においては、撚糸を構成する合成樹脂繊維は、１本１本、芯まで銀イオンが含浸されているものであるため、謂わば、合成繊維の太さの全体にわたり電磁波反射性が発揮されるものである。詳細には、この実施例では銀イオンが含浸された合成繊維の太さが、１．９４４デニール（７０デニールの１本の撚糸が、３６本の合成繊維をより合わせていることから算出された値）であることに基づき、比重１．１４のナイロンでその線径を算出すれば１５．５μｍとなることに鑑みれば、従来の銀イオン繊維と比較すれば、この実施例では得、約１５μｍのコーティング層の厚さに相当すること、即ち、従来の銀イオン繊維の４〜７倍程度の厚さに相当することとなり、これが、この実施例において電磁波反射性、具体的には、電界のシールド性能が、−５２ｄＢ〜−５５ｄＢのシールド率と極めて高く発揮できている「一つ」の要因となっているものである。
【００５５】  更に、従来の銀イオン繊維における電磁波反射性を向上させようとすると、現状では、銀イオンコーティング層の厚さを厚くせざるを得ないものであるが、この結果として、銀イオン繊維の線径が３倍（図学上、本来の線径に、厚さ分として同様の線径が付加されるとこれが半径分の増加となるので、繊維全体として、元の線径の３倍となる。）と大幅に太くならざるを得ず、これでは、この合成繊維が３６本撚り合わされた撚糸の直径も太くなり、この太い撚糸から構成された織物の厚みも厚くなり、しかも、剛性も高いものとなり、この結果、この織物を装着する際の着心地感が極端に悪化し、商品価値の低下を招くことは必定となる。従って、従来の銀イオン繊維の電磁波反射性を銀イオンコーティング層を厚くすることで向上させることは、商品価値低下を招くこととなり、かなり難しいとの結論に達するものである。
【００５６】  一方、病院に設置されたＭＲＩ室でも、強力な電磁波が放出されることになるが、このＭＲＩ設置基準においては、ＭＲＩ室の電磁波シールド性能は、−６０ｄＢ程度であることが要求されている。この観点からは、この実施例の電磁波反射性織物１０の電磁波反射性能、即ち、シールド性能は、病院におけるＭＲＩ室で要求される電磁波シールド性能と同等程度の電磁波シールド性能を発揮することが出来る、といえるものである。
【００５７】  ここで、この実施例の織物１０の電磁波反射性能、即ち、シールド性能が高く維持できている「一つ」の要因として、この織物１０の経糸１０Ａを構成する合成繊維として、銀イオンが含浸された合成樹脂製繊維を用いることを説明したが、織物１０の電磁波反射性能は、以上のような合成繊維の素材の選択に基づくだけでなく、織物１０が固有に備える開口率との兼ね合いも、「他の」要因として考慮しなければならないものである。以下に、この観点で、この実施例の織物本体１２の開口率ＯＲを、電磁波反射性能との相関として検討する。
【００５８】  先ず、この開口率ＯＲは、図３を参照して、以下のようにして算出される。具体的には、先ず、下記数式（１）を用いて互いに隣接する撚糸間の距離として規定されるオープニングＯＰ（μｍ）を算出する。
ＯＰ＝２５，４００÷ＭＣ−ｄ      …（１）
この実施例の織物本体１２のＭＣ：メッシュカウントは７２本であり、銀イオンが含浸された経糸１２Ａの線径ｄは、撚糸１２Ａが７０デニールであることに基づき、９３．２（μｍ）と算出されるので、得られるオープニングＯＰは、２５９．６（μｍ）となる。
【００５９】  そして、この算出されたオープニングＯＰの値：２５９．６（μｍ）及び上述した経糸１２Ａの線径ｄの値：９３．２（μｍ）に基づき、下記数式（２）で計算される開口率ＯＲ（％）が算出される。
ＯＲ＝｛ＯＰ÷（ＯＰ＋ｄ）｝２×１００    …（２）
この結果、この実施例の織物本体１２の開口率ＯＲは、５４．１％である。
【００６０】  この開口率ＯＲは、上述の式（１）及び（２）から明らかなように、この織物本体１２のメッシュカウントＭＣ及び線径ｄに依存して変化する値である。そこで、以下の表３に示す内容で、実施例２〜実施例１２の織物本体１２を作成し、夫々の開口率ＯＲを算出した。尚、上述した一実施例は、表３においては、実施例１として表記している。
【００６１】
【表３】
2020020079.tif 000007
【種々の実施例】
【００６２】  次に、上述した表１に従って、種々の実施例について説明するが、全ての実施例に関して共通な点は、銀イオンが含浸された合成樹脂製繊維（ナイロン）の線径ｄである。これら実施例においては、銀イオンが含浸されたナイロンとして、線径ｄが１５．５μｍのものを用い、撚糸の太さは、１本の撚糸を構成する銀イオンが含浸されたナイロン繊維の撚り合わせる数で変化させた。即ち、実施例１〜実施例４までは、銀イオンが含浸されたナイロン繊維を３６本より合わせた撚糸を用い、実施例５〜実施例８までは、銀イオンが含浸されたナイロン繊維を２４本より合わせた撚糸を用い、実施例９〜実施例１２までは、銀イオンが含浸されたナイロン繊維を４８本より合わせた撚糸を用いるように設定している。
【００６３】  更に、メッシュカウントＭＣの観点からは、実施例１，５，９において、７２本を設定し、実施例２，６，１０において、倍の１４４本を設定し、実施例３，７，１１において、１．５倍の１０８本を設定し、そして、実施例４，８，１２において、半分の３６本を設定している。
【００６４】  このように表１に示される種々の実施例の織物本体１２において、夫々の電磁波反射性能を測定したが、先ずは、実施例２における開口率ＯＲ：２２．２％における電磁波反射性能としての電界値及び磁界値を、以下の表４及び表５に夫々示す。
【００６５】
【表４】
2020020079.tif 000008
【００６６】
【表５】
2020020079.tif 000009
【００６７】  更には、上述した表４に記載の複数の開口率の中で、最大の臨界値に近いと位置づけられる開口率ＯＲ：７５．３％に相当する実施例４における電磁波反射性能としての電界値を、以下の表６に示す。
【００６８】
【表６】
2020020079.tif 000010
【００６９】  以上記載した実施例１、２、４のデータを総合して、織物本体１２の開口率ＯＲと電磁波の遮蔽率（−ｄＢ）との相関を見ると、図４に示すように、明らかな相関関係が成立することが判明した。
【００７０】  以上詳述したように、これらの実施例によれば、織物本体１２の開口率ＯＲを、図４に示す相関関係に基づき、１５％〜８０％の範囲内の任意の値に設定することにより、携帯電話・スマートフォン・タブレット等の携帯端末及び無線ＬＡＮで使用されている周波数帯域である７００ＭＨｚ〜１，０００ＭＨｚ（１ＧＨｚ）の、電界のシールド性能は、−５２ｄＢ〜―５５ｄＢのシールド率となり、これを遮蔽率に換算すれば、９９．７５％〜９８．００％という高い値でシールドする、即ち、反射して透過させない電磁波反射性織物１０を提供することが出来ることになる。
【００７１】  尚、この実施例の織物本体１２においては、銀イオンが含浸された合成樹脂繊維を用いていることから、広い開口率ＯＲの範囲で、高い電磁波反射性能を発揮することが出来るものであり、特に、開口率ＯＲを最大で８０％を大きく取っても（即ち、広く開口しても）、−５０ｄＢという従来には無い高い電磁波反射性能を発揮することができるものであり、電磁波の悪影響から体を効率的に守ることが出来るようになると共に、このように開口率ＯＲを大きくとることにより、通気性が担保され、この織物１０を例えばストールとして体に装着したとしても、充分な通気性が確保されて、蒸れることなく、爽快な装着感を長く維持することが出来る特有の効果を奏する事が出来るものである。
【００７２】  更に、この実施例の織物本体１２においては、銀イオンが含浸された合成樹脂製繊維を数多く用いれば用いるほど、電磁波反射性能は向上することに成るが、一方で、開口率ＯＲは低くなり、面積が狭くなって通気性が悪くなる。この観点で、体への悪影響を効果的に抑止できる電磁波反射性能として−５０ｄＢを最低許容値とする状況において、開口率ＯＲとしては８０％が臨界値となるものである。
【００７３】  この発明は、上述した実施例の構成及び材料及び数値に限定されること無く、この発明の要旨を逸脱しない範囲で、種々変形可能であることはいうまでもない。
【００７４】  例えば、上述した実施例においては、銀イオンが含浸された合成樹脂繊維は、織物本体１２の経糸１２Ａに適用されるように説明したが、この発明は、このような構成に限定されること無く、例えば、緯糸１２Ｂを構成する合成樹脂繊維に銀イオンが含浸されるように構成しても良いし、また、織物本体１２の経糸１２Ａ及び緯糸１２Ｂの何れの合成誦す繊維に対しても、銀イオンが含浸される用に構成しても良いことは言うまでも無い。特に、経糸１２Ａ及び緯糸１２Ｂの何れにも、銀イオンが含浸された合成樹脂繊維が持ちられる場合には、同じメッシュカウントＭＣであれば、電磁波反射性能が向上することは言うまでもないことであり、この場合には、線径ｄを小さく設定、即ち、撚糸を構成する合成樹脂繊維の本数を少なく設定しても、充分な電磁波反射性能を発揮することが出来るようになることは、言うまでも無い。
【００７５】  また、上述した実施例においては、電磁波反射性織物１０を、ストールに適用される場合につき説明したが、この発明は、このような適用に限定されること無く、例えば、洋服のポケットに入れられるポケットチーフや、エプロンに適用することが出来ることは、言うまでも無い。
【００７６】  例えば、この実施例の電磁波反射性織物をポケットチーフに適用する場合においては、胸ポケットは、洋服やシャツの左胸に設けられるのが通常であり、換言すれば、人体の心臓の直前に配置されるのが通常であるので、この左胸のポケットに、電磁波反射性織物からなるポケットチーフを入れ込むことにより、必然的に（自然に）心臓の前面が、この電磁波反射性織物からなるポケットチーフで覆われることとなり、心臓への電磁波の悪影響が、効果的に抑止される特有の効果が達成されることになる。
【００７７】  また、上記ポケットチーフに適用する場合において、人はよく、左胸のポケットに携帯電話やスマートフォンを入れ込んで持ち歩きすることがあるが、このように、胸ポケットに携帯電話やスマートフォンを入れて歩いている最中に、これらが受信すると、当然に、電磁波が心臓の目の前で飛び交うことになる。このような状況において、携帯電話やスマートフォンの裏面側、即ち、携帯電話やスマートフォント心臓との間に位置するように、電磁波反射性織物からなるポケットチーフを挟みいれておけば、例え携帯電話やスマートフォンが受信状態となって電磁波が飛び交う状況になったとしても、心臓は電磁波反射性織物からなるポケットチーフでシールドされており、心臓への電磁波の悪影響が、効果的に抑止される特有の効果が達成されることになる。
【００７８】  更に、この電磁波反射性織物１０をエプロンに適用する場合にあっては、通気性が担保された織物でエプロンが形成されることになるので、電磁波反射性能により、体の前面（胸や腹）に対する電磁波の悪影響を抑止しつつ、通気性が確保されて装着感が損なわれない特有の効果を奏する事が出来るものである。
【００７９】  また、上述した実施例において、電磁波吸収性織物１０は、経糸１２Ａ及び緯糸１２Ｂをシングルレイヤーとして備えて構成されるように説明したが、この発明はこのような構成に限定されること無く、マルチレイヤー構造として用いることが出来ることは言うまでも無い。この場合、表１に示す状況に何らの変化は無く、例えば、ダブルレイヤーの場合には、メッシュカウントＭＣの値が倍になるだけであり、これにより開口率ＯＲは小さくなり、その分、通気性が悪くなるほうになるが、他方、電磁波反射性能は向上することになるものである。
【００８０】  また、上述した実施例において、銀イオンが含浸される合成樹脂繊維として、ナイロンを用いるように説明したが、この発明は、このような材料に限定されること無く、要は、銀イオンが含浸される合成樹脂であれば、基本的に何でもよく、あとは、強度や比重や体に装着する際の肌触り等で適宜選択すれば良いものである。
【００８１】  また、上述した実施例において、経糸１２Ａ及び緯糸１２Ｂ共に合成樹脂繊維を用いるように説明したが、この発明はこのような構成に限定されること無く、例えば、経糸１２Ａ及び緯糸１２Ｂの一方を、銀イオンが含浸された合成樹脂繊維を用いる一方で、他方を絹糸や綿糸や麻糸等の天然素材を用いることも可能であることは言うまでも無い。
【産業上の利用可能性】
【００８２】  以上詳述したように、この発明に係わる電磁波反射性織物は、電磁波反射性を発揮しつつ、通気性も担保しているので、人がこれを身につけたり、装着したり、着用する状態において、装着感が損なわれない特有の効果が奏せられることとなり、また、その適用範囲が広いものであり、その産業上の利用可能性は極めて高いものである。
【符号の説明】
【００８３】１０  電磁波反射性織物
１２  織物本体
１２Ａ  経糸
１２Ｂ  緯糸
１４  周縁部
【図１】
2020020079.tif 000013
【図２】
2020020079.tif 000014
【図３】
2020020079.tif 000015
【図４】
2020020079.tif 000016